(57)【要約】【課題】  高温領域における圧縮永久歪み特性および耐油性に優れ、かつ柔軟性および成形性に優れるとともに、特にブルームアウトがない熱可塑性エラストマー組成物を提供する。【解決手段】  （ａ）エチレン・α−オレフィン・非共役ジエン共重合体ゴム  １００質量部、（ｂ）結晶性ポリプロピレン  ２０〜２５０質量部、（ｃ）非ハロゲン系フェノール樹脂架橋剤  ２〜３０質量部、（ｄ）塩化錫  ０．１〜６質量部、および（ｅ）タルクおよびクレーからなる群より選ばれる少なくとも一種の無機充填剤２〜５０質量部を含有することを特徴とする熱可塑性エラストマー組成物。【選択図】  なし【特許請求の範囲】
【請求項１】
（ａ）エチレン・α−オレフィン・非共役ジエン共重合体ゴム  １００質量部、
（ｂ）結晶性ポリプロピレン  ２０〜２５０質量部、
（ｃ）非ハロゲン系フェノール樹脂架橋剤  ２〜３０質量部、
（ｄ）塩化錫  ０．１〜６質量部、および
（ｅ）タルクおよびクレーからなる群より選ばれる少なくとも一種の無機充填剤  ２〜５０質量部
を含有することを特徴とする熱可塑性エラストマー組成物。
【請求項２】
前記（ｄ）成分および（ｅ）成分の質量比が、前者／後者として、１．０／０．８〜３０であることを特徴とする請求項１に記載の熱可塑性エラストマー組成物。
【請求項３】
前記（ｅ）成分の平均粒径が１０μｍ以下であることを特徴とする請求項１または２に記載の熱可塑性エラストマー組成物。
【請求項４】
請求項１〜３のいずれかに記載の熱可塑性エラストマー組成物を成形してなる成形体。
【発明の詳細な説明】
【技術分野】
【０００１】
本発明は、熱可塑性エラストマー組成物に関するものであり、詳しくは、高温領域における圧縮永久歪み特性および耐油性に優れ、かつ柔軟性および成形性に優れるとともに、特にブルームアウト（粉吹き）がない熱可塑性エラストマー組成物に関する。
【背景技術】
【０００２】
近年、ゴム弾性を有する軟質材料であって、加硫工程を必要とせず、熱可塑性樹脂と同様な成形加工性およびリサイクルが可能な熱可塑性エラストマーが、自動車部品、家電部品、電線被覆材、医療用部品、履物、雑貨等の分野で多用されている。
【０００３】
熱可塑性エラストマーの中でも、芳香族ビニル化合物−共役ジエン化合物のブロック共重合体であるスチレン−ブタジエンブロック共重合体（ＳＢＳ）やスチレン−イソプレンブロック共重合体（ＳＩＳ）などのポリスチレン系熱可塑性エラストマーは、柔軟性に富み、常温で良好なゴム弾性を有し、かつ、これらより得られる熱可塑性エラストマー組成物は加工性に優れており、加硫ゴムの代替品として広く使用されている。
【０００４】
また、これらのエラストマー中のスチレンと共役ジエンのブロック共重合体の分子内二重結合を水素添加したエラストマー組成物は、耐熱老化性（熱安定性）および耐候性を向上させたエラストマーとして、さらに広く多用されている。
【０００５】
しかしながら、これらのブロック共重合体や水素添加ブロック共重合体を用いた熱可塑性エラストマー組成物は、未だゴム的特性、例えば、耐油性、加熱加圧変形率（圧縮永久歪み）や高温時のゴム弾性に問題があり、この点を改良するものとして、上記ブロック共重合体の水素添加誘導体を含む組成物を架橋させて得られる架橋体が提案されている（例えば、特許文献１〜５参照）。
【０００６】
しかしながら、上記特許文献に開示されている水素添加ブロック共重合体の架橋組成物は、高温時、特に１００℃以上における圧縮永久歪みが未だに不十分であり、機械強度が低下し易いという問題があり、従来加硫ゴム用途で要求されている性能レベルに到達していないのが現状である。また押出成形では高温時の溶融張力が低いために形状保持性が悪化し、射出成形では成形サイクル（成形時間）が長くなるなど、成形加工面の問題点も多い。
【０００７】
また、オレフィン樹脂及びオレフィン共重合体ゴムを動的架橋して得られる熱可塑性エラストマー組成物も柔軟性、耐熱老化性、耐候性及び機械物性等に優れており多数知られている（例えば、特許文献６〜９参照）。しかし、これらの組成物も高温における圧縮永久歪みは従来の加硫ゴム用途で要求される性能レベルには到達していないのが現状であった。
【０００８】
また、加硫ゴムの分野では架橋促進剤のブルームアウトが問題となっていた（例えば、特許文献１０参照）。熱可塑性エラストマーの分野でも、酸化防止剤、滑剤などの低分子量有機添加剤が配合系によってはブルームアウトすることが知られていた（例えば、特許文献１１参照）。
また、炭酸カルシウムやシリカはＥＰＤＭをベースとしたフェノール架橋剤を用いた動的架橋による熱可塑性エラストマーにおいて、ブルームアウトがあることは潜在的な問題であった。しかし、ユーザーから要求される機械物性と成形性を維持しながらブルームアウトを解決することは極めて困難と言われていた。
【先行技術文献】
【特許文献】
【０００９】
【特許文献１】特開昭５９−６２３６号公報
【特許文献２】特開昭６３−５７６６２号公報
【特許文献３】特開昭５８−１３２０３２号公報
【特許文献４】特開昭５９−１３１６１３号公報
【特許文献５】特開昭６１−２１８６５０号公報
【特許文献６】特開昭６２−６２８４７号公報
【特許文献７】特開昭６４−２４８３９号公報
【特許文献８】特開平３−２３４７４４号公報
【特許文献９】特開平２−２５５７３３号公報
【特許文献１０】特開平１１−８０４６０号公報
【特許文献１１】特開平５−２８７１３３号公報
【発明の概要】
【発明が解決しようとする課題】
【００１０】
本発明の目的は、高温領域における圧縮永久歪み特性および耐油性に優れ、かつ柔軟性および成形性に優れるとともに、特にブルームアウトがない熱可塑性エラストマー組成物を提供することである。
【課題を解決するための手段】
【００１１】
本発明は、以下のとおりである。
１．（ａ）エチレン・α−オレフィン・非共役ジエン共重合体ゴム  １００質量部、
（ｂ）結晶性ポリプロピレン  ２０〜２５０質量部、
（ｃ）非ハロゲン系フェノール樹脂架橋剤  ２〜３０質量部、
（ｄ）塩化錫  ０．１〜６質量部、および
（ｅ）タルクおよびクレーからなる群より選ばれる少なくとも一種の無機充填剤  ２〜５０質量部
を含有することを特徴とする熱可塑性エラストマー組成物。
【００１２】
２．前記（ｄ）成分および（ｅ）成分の質量比が、前者／後者として、１．０／０．８〜３０であることを特徴とする前記１に記載の熱可塑性エラストマー組成物。
【００１３】
３．前記（ｅ）成分の平均粒径が１０μｍ以下であることを特徴とする前記１または２に記載の熱可塑性エラストマー組成物。
【００１４】
４．前記（ａ）成分が、溶液重合法により合成されたものであることを特徴とする前記１〜３のいずれかに記載の熱可塑性エラストマー組成物。
【００１５】
５．前記（ａ）成分が、メタロセン系触媒により合成されたものであることを特徴とする前記４に記載の熱可塑性エラストマー組成物。
【００１６】
６．前記（ａ）成分の結晶化度が、９〜１４％であることを特徴とする前記１〜５のいずれかに記載の熱可塑性エラストマー組成物。
【００１７】
７．前記１〜６のいずれかに記載の熱可塑性エラストマー組成物を成形してなる成形体。
【発明の効果】
【００１８】
本発明によれば、前記（ａ）〜（ｅ）成分の種類および配合量を特定したことにより、高温領域における圧縮永久歪み特性および耐油性に優れ、かつ柔軟性および成形性に優れるとともに、特にブルームアウトがない熱可塑性エラストマー組成物が提供される。
ブルームアウトとは、配合物に含まれる成分あるいはその誘導体が粉状に成形体表面に浮き出る、いわゆる粉吹き状態を呈する現象であり、成形体の外観不良、耐傷性および耐摩耗性の悪化、多色成形時の接着性悪化などの悪影響を及ぼす。
【発明を実施するための形態】
【００１９】
以下、本発明の熱可塑性エラストマー組成物の構成成分、熱可塑性エラストマー組成物の製造、熱可塑性エラストマー組成物の用途について詳細に説明する。
【００２０】
１．熱可塑性エラストマー組成物の構成成分
（ａ）：エチレン・α−オレフィン・非共役ジエン共重合体ゴム
本発明で使用される（ａ）成分は、エチレン・α−オレフィン・非共役ジエン共重合体ゴムである。上記エチレン・α−オレフィン・非共役ジエン共重合体ゴムは、エチレンとプロピレン、１−ブテン、１−ペンテン等の炭素原子数３〜２０のα−オレフィンと非共役ジエン化合物とを重合してなる共重合体である。α−オレフィンの中でもプロピレンが架橋剤による架橋性の点、ブルームアウト抑制の点から特に好ましい。
【００２１】
上記非共役ジエンの例としては、５−エチリデン−２−ノルボルネン（ＥＮＢ）、１，４−ヘキサジエン、５−メチレン−２−ノルボルネン（ＭＮＢ）、１，６−オクタジエン、５−メチル−１，４−ヘキサジエン、３，７−ジメチル−１，６−オクタジエン、１，３−シクロペンタジエン、１，４−シクロヘキサジエン、テトラヒドロインデン、メチルテトラヒドロインデン、ジシクロペンタジエン、５−イソプロピリデン−２−ノルボルネン、５−ビニル−ノルボルネン、ジシクロオクタジエン、メチレンノルボルネン等を挙げることができる。中でも５−エチリデン−２−ノルボルネンが架橋剤による架橋性の点、ブルームアウト抑制の点から特に好ましい。
【００２２】
（ａ）成分の具体例としては、例えば、エチレン・プロピレン・非共役ジエン共重合体ゴム、エチレン・１−ブテン・非共役ジエン共重合体ゴム等が挙げられる。これらの中では、架橋剤による架橋性の点、ブルームアウト抑制の点からエチレン・プロピレン・非共役ジエン共重合体ゴム（ＥＰＤＭ）が好ましい。
【００２３】
本発明における（ａ）成分は、チーグラー系触媒、またはメタロセン系触媒を用いて合成されたものが使用される。チーグラー系触媒は、チタン化合物やバナジウム化合物と有機アルミニウム化合物とからなる重合触媒であり、メタロセン系触媒は、チタン、ジルコニウム等の遷移金属のシクロペンタジエニル誘導体と助触媒とからなる高活性の重合触媒である。メタロセン系触媒は、得られる重合体の分子量分布、粘度および非共役ジエン化合物含有量のコントロール性に優れ、また、得られる重合体のロット間およびロット内の性能のブレが少ない。そのため、メタロセン系触媒を用いて調製された（ａ）成分を用いると、ブルームアウトがないうえ、成形品表面の平滑性が向上し、ブツやメヤニが少ないなどの利点を有するため、好ましい。
【００２４】
（ａ）成分のエチレン含有量の範囲は、４０〜８０質量％が好ましく、さらに好ましくは５０〜７５質量％である。特に上記の範囲では、得られる組成物の製造性と高温での圧縮永久歪み、引張強度とのバランスがよい。また、非共役ジエン化合物の含有量の範囲は、０．５〜８質量％が好ましく、さらに好ましくは２〜６質量％である。非共役ジエン化合物の含有量の範囲を、上記の範囲に設定することにより、得られる組成物の圧縮永久歪み特性をさらに高めることができる。
【００２５】
また、（ａ）成分のムーニー粘度ＭＬ1+4（１２５℃）は、１０〜１８０が好ましく、２０〜１５０がさらに好ましい。成分（ａ）のムーニー粘度ＭＬ1+4（１２５℃）が１０未満であると熱可塑性エラストマー組成物の圧縮永久歪み特性が低下する。１８０を超えると成形性が悪化する。また、（ａ）成分のムーニー粘度ＭＬ1+4（１２５℃）を上記特定範囲に定めることによって、耐油性、圧縮永久歪み特性をさらに高めることができる。
【００２６】
一般的にエチレン・プロピレン・非共役ジエン共重合体ゴム（ＥＰＤＭ）の製造プロセスとしては、主に脂肪族炭化水素を溶媒とした溶液重合法が採用されており、一部ではモノマーを主溶剤としたスラリー重合法も採用されている。また、モノマーガスの中で分散剤として種々の不活性材料（例えば、カーボンブラック）を用い重合反応を進める気相重合法も工業化されている。溶液重合法による合成は、気相重合法と異なり、ポリマー中にカーボンブラック等を含まないためブルームアウトの抑制に優れる。さらに、メタロセン触媒を用いるとブルームアウトの抑制効果が一層良好な結果となる。一方、気相重合法による合成は、溶液重合法やスラリー重合法より高分子量のポリマーを合成でき、その結果、ムーニー粘度を高くする事ができ、耐油性、圧縮永久歪みに有効である。
【００２７】
また、（ａ）成分の結晶化度は、９〜１４％が好ましく、１０〜１３％がさらに好ましい。結晶化度が９〜１４％であれば、ブルームアウトの抑制効果がさらに高まる。結晶化度が１０〜１３％であれば、ブルームアウトの抑制効果がより一層高まる。
ここで、本明細書でいう結晶化度とは、ＤＳＣ（示差走査熱量測定）により測定される値であり、具体的には、以下の方法によって測定される。
（ｉ）試料を重量の分かったアルミパンに入れ、封入前に約１０Ｐａの圧力下で２４時間乾燥する。
（ｉｉ）乾燥後、速やかにサンプル容器全体の重さを測定し加圧密封する。
（ｉｉｉ）ＤＳＣのサンプルホルダーにサンプル容器をセットし、１０℃／分の昇温速度で２３０℃まで昇温する。
（ｉｖ）２３０℃で６０分維持し、試料を完全に溶融または緩和させる。
（ｖ）昇温速度と同一速度（１０℃／分）で３０℃まで冷却する。
（ｖｉ）等温結晶化過程において生成する結晶の完全度が結晶の生成時期と無関係に一定と仮定して、結晶化熱（ΔＨｃ）から結晶化度を評価する。
（ｖｉｉ）結晶化度は、ＨＤＰＥ（ＨＪ５６０：日本ポリケム、比重０．９６４）の結晶化熱（ΔＨｃ）を１００として（ａ）成分の結晶化熱（ΔＨｃ）を％で標記する。
【００２８】
（ａ）成分として使用できる市販品として、例えば、デュポン・ダウ・エラストマージャパン社製のＮｏｒｄｅｌ  ＩＰ  ４７２５Ｐ、４７６０Ｐおよび４７７０Ｒ（溶液重合、商品名）ならびにＮｏｒｄｅｌ  ＭＧ  ４６１４０、４７０８５、４７１００および４７１３０（気相重合、商品名）などを挙げることができる。
【００２９】
（ｂ）：結晶性ポリプロピレン
本発明で使用される（ｂ）成分は、結晶性ポリプロピレンであり、熱可塑性エラストマー組成物の耐油性向上、硬度調節、成形性向上の目的で用いられる。
（ｂ）成分は、結晶性のプロピレンの単独重合体または、プロピレンを主体とする結晶性の共重合体が挙げられる。共重合体としてはブロック共重合体、ランダム共重合体およびブロック・ランダム共重合体が例示される。（ｂ）成分としては、例えば、アイソタクチックポリプロピレン、プロピレン・エチレン共重合体、プロピレン・ブテン−１共重合体、プロピレン・エチレン・ブテン−１三元共重合体等の結晶性プロピレン系重合体が挙げられる。
【００３０】
（ｂ）成分のＤＳＣによる融点は、１００℃以上が好ましく、より好ましくは１３０℃以上、特に好ましくは１５０℃以上である。
ここで、ＤＳＣによる融点は、示差走査熱量計（ＤＳＣ）によって得られるピークトップ融点であり、具体的には、ＤＳＣを用い、サンプル量１０ｍｇを採り、１９０℃で５分間保持した後、−１０℃まで１０℃／分の降温速度で結晶化させ、−１０℃で５分間保持した後、１０℃／分の昇温速度で２００℃まで測定して求める値である。
（ｂ）成分のＭＦＲ（２３０℃  ２１．１８Ｎ荷重）は０．１〜８５０ｇ／１０ｍｉｎが好ましく、物性と成形性のバランスの点より０．２〜３００ｇ／１０ｍｉｎがより好ましく、０．５〜２０ｇ／１０ｍｉｎがさらに好ましい。
【００３１】
（ｂ）成分の配合量は、（ａ）成分１００質量部に対して、２０〜２５０質量部であり、好ましくは３０〜２１０質量部である。成分（ｂ）の配合量が前記上限値を超えると圧縮永久歪みが低下し、下限値未満では、耐油性、製造性および成形性が低下する。
【００３２】
（ｂ）成分として使用できる市販品として、例えば、日本ポリケム（株）製のＮｏｖａｔｅｃ  ＢＣ８、ＢＣ０８ＡＨＡ、ＥＡ９、ＥＣ３ＨＦおよびＥＧ７Ｆ（商品名）などが挙げられる。
【００３３】
（ｃ）：非ハロゲン系フェノール樹脂架橋剤
本発明で使用される（ｃ）成分は非ハロゲン系フェノール樹脂であり、（ａ）成分を架橋する成分である。
【００３４】
非ハロゲン系フェノール樹脂としては、アルキル置換フェノールまたは非置換フェノールの、アルカリ媒体中のアルデヒドとの縮合、好ましくはホルムアルデヒドとの縮合体が挙げられる。アルキル置換フェノールにおける置換アルキル基は、炭素数２０未満のものが好ましく、とくにｐ−位において炭素数１〜１２の置換アルキル基で置換されたジメチロールフェノール類が好ましい。また、非ハロゲン系フェノール樹脂として二官能性フェノールジアルコール類の縮合体も好ましい。
なお、米国特許第４，３１１，６２８号、米国特許第２，９７２，６００号および３，２８７，４４０号明細書には、熱可塑性加硫ゴムのフェノール樹脂による架橋技術が開示され、これらの技術も本発明で用いることができる。
【００３５】
好ましい非ハロゲン系フェノール樹脂の例は、一般式（Ｉ）、により定義される。好ましくは、Ｑは、二価基−ＣＨ2−および−ＣＨ2−Ｏ−ＣＨ2−から選択され、ｎは０または１〜２０の正の整数であり、Ｒは２０未満の炭素原子を有する有機基である。なおより好ましくは、Ｒはｐ−位に１〜１２の炭素原子を有する有機基である。
【００３６】
【化１】
2009275213.tif 000002
【００３７】
上記、非ハロゲン系フェノール樹脂の製品例としては、田岡化学工業（株）製のＴａｃｋｉｒｏｌ  ２０１、２０２（商品名）、群栄化学工業（株）製のＰＲ−４５０７（商品名）、Ｈｏｅｃｈｓｔ社製のＶｕｌｋａｒｅｓａｔ  ５１０Ｅ、５３２Ｅ、Ｖｕｌｋａｒｅｓｅｎ  Ｅ、１０５Ｅ、１３０Ｅ、Ｖｕｌｋａｒｅｓｏｌ  ３１５Ｅ（商品名）、Ｒｏｈｍ＆Ｈａａｓ社製のＡｍｂｅｒｏｌ  ＳＴ  １３７Ｘ（商品名）、住友デュレズ（株）製のスミライトレジン  ＰＲ−２２１９３（商品名）、Ａｎｃｈｏｒ  Ｃｈｅｍ．社製のＳｙｍｐｈｏｒｍ−Ｃ−１００、Ｃ−１００１（商品名）、荒川化学工業（株）製のタマノル  ５３１（商品名）、Ｓｃｈｅｎｅｃｔａｄｙ  Ｃｈｅｍ．社製のＳｃｈｅｎｅｃｔａｄｙ  ＳＰ１０４５、ＳＰ１０５５、ＳＰ１０５６、ＳＰ１０５９（商品名）、Ｕ．Ｃ．Ｃ社製のＣＲＲ−０８０３（商品名）、昭和ユニオン合成（株）製のＣＲＭ−０８０３（商品名）、Ｂａｙｅｒ社製のＶｕｌｋａｄｕｒ  Ａ（商品名）などが挙げられ、その中でもＴａｃｋｉｒｏｌ  ２０１、２０２（商品名）を好ましく使用できる。
【００３８】
中でも本発明は、（ｃ）成分として下記のｐ−オクチルフェノールホルムアルデヒド樹脂（質量平均分子量Ｍｗ＝２，５００〜４，０００）がとくに好ましい。当該樹脂は、上記のＴａｃｋｉｒｏｌ  ２０１、２０２（商品名）として市販されているものも利用できる。
【００３９】
【化２】
2009275213.tif 000003
【００４０】
（ｃ）成分の配合量は、（ａ）成分１００質量部に対して、２〜３０質量部であり、好ましくは３〜１５質量部である。（ｃ）成分の配合量が３０質量部を超えると、熱可塑性エラストマー組成物の流動性が著しく減少し、製造・成形が困難となる。一方、２質量部未満では、熱可塑性エラストマー組成物の圧縮永久歪み特性および耐油性が悪化する。
【００４１】
（ｄ）：塩化錫
本発明で使用される（ｄ）成分は、塩化錫（ＳｎＣｌ2）であり、（ｃ）成分の架橋剤の機能をより効果的に向上させるために用いられる。また、（ｄ）成分と上記（ｃ）成分および下記で説明する（ｅ）成分とを組み合わせることにより、高温領域における圧縮永久歪み特性及び耐油性を良好に発現することができるとともに、ブルームアウトの抑制効果が発現する。
【００４２】
（ｄ）成分は、（ａ）成分１００質量部に対して０．１〜６質量部の範囲で配合され、０．５〜３質量部が好ましい。（ｄ）成分の配合量が６質量部を超えると架橋が均一に起こらなくなり、得られる熱可塑性エラストマー組成物の流動性が低下し製造・成形が困難となり、折り曲げ白化性、耐屈曲疲労性が悪化する。また、ブルームアウトの抑制効果も発現しない。
（ｄ）成分の配合量が０．１質量部未満では、架橋反応が充分でなく、耐オイルブリード性、耐油性が悪化し、同時に圧縮永久歪みも悪化し好ましくない。
【００４３】
また本発明では、（ｃ）成分と（ｄ）成分との量的関係を特定範囲に設定することにより、圧縮永久歪み特性、耐油性、柔軟性および成形性を維持したまま、ブルームアウトの抑制効果をさらに高めることができる。すなわち、（ｃ）成分を１としたときに（質量）、（ｄ）成分は、０．０５〜１．２であるのが好ましい。
（ｄ）成分は、一般に市販されている製品を使用することができる。
【００４４】
（ｅ）：タルクおよびクレーからなる群より選ばれる少なくとも一種の無機充填剤
本発明で使用される（ｅ）成分は、タルクおよびクレーからなる群より選ばれる少なくとも一種の無機充填剤であり、ブルームアウトの抑制に寄与する。該成分以外の無機充填剤では、ブルームアウトの抑制効果が見られない（下記で説明する（ｇ）酸化亜鉛は除く）。また特に好ましい本発明の形態は、無機充填剤として（ｅ）成分および（ｇ）酸化亜鉛以外の無機充填剤を使用しない形態である。
（ｅ−１）タルク
タルクとは、マグネシウム粘土鉱物の一種で、滑石とも称され、一般的には化学式４ＳｉＯ2・３ＭｇＯ・２Ｈ2Ｏで表される。化学組成は、ＳｉＯ2を５８〜６６％、ＭｇＯを２８〜３５％、Ｈ2Ｏを約５％含み、その他少量成分として、Ｆｅ2Ｏ3、Ａｌ2Ｏ3、ＣａＯ、Ｎａ2Ｏ、Ｋ2Ｏ、ＴｉＯ2、Ｐ2Ｏ5、ＳＯ3等を含有している物質である。不純物によりそのｐＨは８〜１１と変化し、比重は約２．７である。結晶構造は表面にＳｉＯ2があり、２層目に水酸基を持ったＭｇＯがあり、３層目にＳｉＯ2となった３層構造である。実際はこの結晶が幾重にも重なっている。
（ｅ−２）クレー
クレーとは、ケイ酸アルミニウムを主成分とする粘度鉱物であって、化学組成は、ＳｉＯ2もしくはＳｉＯを３０〜８０％、Ａｌ2Ｏ3を０．５〜５０％、ＭｇＯもしくはＭｇＯ2を０．１〜３５％含み、その他少量成分として、Ｆｅ2Ｏ3、ＦｅＯ、ＣａＯ、Ｎａ2Ｏ、Ｋ2Ｏ、ＴｉＯ2、水分等を含有している物質である。
【００４５】
また、ブルームアウトの抑制効果および組成物の機械的特性の観点から、（ｅ）成分の平均粒径は１０μｍ以下であることが好ましく、１０μｍ〜０．４μｍであることがさらに好ましい。さらに具体的には、（ｅ−１）タルクの平均（体積基準）粒径は１０μｍ〜１μｍ（レーザー回折法、測定機器：日機装（株）製のＭＴ３０００）であることがさらに好ましく、（ｅ−２）クレーの平均粒径は５μｍ〜０．４μｍ（マイクロスキャンアナライザー法、測定機器：マイクロスキャンアナライザー、Ｑｕａｎｔａｃｈｒｏｍｅ  Ｃｏｒｐ社）であることがさらに好ましい。
なお、（ｅ−１）タルクの平均粒径とは、レーザー回折法により測定された値である。また、（ｅ−２）クレーの平均粒径とは、マイクロスキャンアナライザー法により測定された値である。
【００４６】
（ｅ）成分の配合量は、（ａ）成分１００質量部に対し、２〜５０質量部であり、５〜３０質量部が好ましい。５０質量部を超えると、押出成形性、射出成形性が著しく悪化し、製造性が悪化し機械特性を低下させる。また、ブルームアウトも発生する。２質量部未満では、ブルームアウトの抑制効果が発現しない。
タルクおよびクレーは、一般に市販されている製品を使用することができる。
【００４７】
また本発明では、（ｄ）成分と（ｅ）成分との量的関係を特定範囲に設定することにより、圧縮永久歪み特性、耐油性、柔軟性および成形性を維持したまま、ブルームアウトの抑制効果をさらに高めることができる。すなわち、（ｄ）成分を１としたときに（質量）、（ｅ）成分は、０．８〜３０の範囲であるのが好ましく、３〜１４の範囲であるのがさらに好ましい。
【００４８】
（ｆ）：非芳香族系ゴム用軟化剤（任意成分）
本発明の熱可塑性エラストマー組成物は、上記（ａ）〜（ｅ）成分以外の任意成分を添加することができる。例えば、（ｆ）非芳香族系ゴム用軟化剤を、熱可塑性エラストマー組成物の柔軟性付与および成形性改良の目的で用いることができる。
【００４９】
（ｆ）成分としては、例えば、炭素数４〜１５５のパラフィン系化合物、好ましくは炭素数４〜５０のパラフィン系化合物が挙げられ、具体的には、ブタン、ペンタン、ヘキサン、ヘプタン、オクタン、ノナン、デカン、ウンデカン、ドデカン、テトラデカン、ペンタデカン、ヘキサデカン、ヘプタデカン、オクタデカン、ノナデカン、エイコサン、ヘンエイコサン、ドコサン、トリコサン、テトラコサン、ペンタコサン、ヘキサコサン、ヘプタコサン、オクタコサン、ノナコサン、トリアコンタン、ヘントリアコンタン、ドトリアコンタン、ペンタトリアコンタン、ヘキサコンタン、ヘプタコンタン等のｎ−パラフィン（直鎖状飽和炭化水素）、イソブタン、イソペンタン、ネオペンタン、イソヘキサン、イソペンタン、ネオヘキサン、２，３−ジメチルブタン、２−メチルヘキサン、３−メチルヘキサン、３−エチルペンタン、２，２−ジメチルペンタン、２，３−ジメチルペンタン、２，４−ジメチルペンタン、３，３−ジメチルペンタン、２，２，３−トリメチルブタン、３−メチルヘプタン、２，２−ジメチルヘキサン、２，３−ジメチルヘキサン、２，４−ジメチルヘキサン、２，５−ジメチルヘキサン、３，４−ジメチルヘキサン、２，２，３−トリメチルペンタン、イソオクタン、２，３，４−トリメチルペンタン、２，３，３−トリメチルペンタン、２，３，４−トリメチルペンタン、イソノナン、２−メチルノナン、イソデカン、イソウンデカン、イソドデカン、イソトリデカン、イソテトラデカン、イソペンタデカン、イソオクタデカン、イソナノデカン、イソエイコサン、４−エチル−５−メチルオクタン等のイソパラフィン（分岐状飽和炭化水素）および、これらの飽和炭化水素の誘導体等を挙げることができる。これらの非芳香族系ゴム用軟化剤は、混合物で用いられ、室温で液状であるものが好ましい。
【００５０】
室温で液状である非芳香族系ゴム用軟化剤の市販品としては、日本油脂（株）製のＮＡソルベント（イソパラフィン系炭化水素油、商品名）、出光興産（株）のＰＷ−９０（ｎ−パラフィン系プロセスオイル、商品名）、出光石油化学（株）製のＩＰ−ソルベント２８３５（合成イソパラフィン系炭化水素、９９．８質量％以上のイソパラフィン、商品名）、三光化学工業（株）製のネオチオゾール（ｎ−パラフィン系プロセスオイル、商品名）などが挙げられる。
【００５１】
また、（ｆ）成分には、少量の不飽和炭化水素およびこれらの誘導体が共存していてもよい。不飽和炭化水素としては、エチレン、プロピレン、１−ブテン、２−ブテン、イソブチレン、１−ペンテン、２−ペンテン、３−メチル−１−ブテン、３−メチル−１−ブテン、２−メチル−２−ブテン、１−ヘキセン、２，３−ジメチル−２−ブテン、１−ヘプテン、１−オクテン、１−ノネン、１−デセン等のエチレン系炭化水素、アセチレン、メチルアセチレン、１−ブチン、２−ブチン、１−ペンチン、１−ヘキシン、１−オクチン、１−ノニン、１−デシン等のアセチレン系炭化水素を挙げることができる。
【００５２】
（ｆ）成分の配合量は、（ａ）成分１００質量部に対して、１０〜３００質量部が好ましく、より好ましくは５０〜２００質量部である。（ｆ）成分の配合量が３００質量部を超えると得られる組成物からなる成形体表面にブリードが生じやすくなり、機械特性および圧縮永久歪み特性が低下する。
【００５３】
（ｇ）：酸化亜鉛（任意成分）
また本発明の熱可塑性エラストマー組成物には、ブルームアウト抑制効果をさらに高めることを目的として、（ｇ）酸化亜鉛を配合することもできる。（ｇ）成分の配合量は、（ａ）成分１００質量部に対し、０．１〜２０質量部が好ましく、０．５〜１０質量部であることがさらに好ましい。この範囲内において、ブルームアウト抑制効果がさらに高まるとともに、機械的特性も良化される。２０質量部を超えると機械的特性が低下する。
（ｇ）成分は、一般に市販されている製品を使用することができる。
【００５４】
その他の成分：
本発明の熱可塑性エラストマー組成物においては、さらに、本発明の目的を損なわない範囲で、熱安定剤、酸化防止剤、光安定剤、紫外線吸収剤、結晶核剤、ブロッキング防止剤、シール性改良剤、ステアリン酸、シリコーンオイル等の離型剤、ポリエチレンワックス等の滑剤、着色剤、顔料、発泡剤、難燃剤などを配合することができる。
【００５５】
２．熱可塑性エラストマー組成物の製造
本発明の熱可塑性エラストマー組成物は、上記成分（ａ）〜（ｅ）、および必要に応じてその他の成分を同時にあるいは任意の順に加えて溶融混練することにより製造することができる。好ましくは、上記成分（ａ）〜（ｅ）、および必要に応じてその他の成分を同時に加えて溶融混練する製造方法である。
【００５６】
溶融混練の方法は、特に制限はなく、通常公知の方法を使用し得る。例えば、単軸押出機、二軸押出機、ロール、バンバリーミキサーまたは各種のニーダー等を使用し得る。例えば、適度なＬ／Ｄの二軸押出機、バンバリーミキサー、加圧ニーダー等を用いることにより、上記操作を連続して行うこともできる。ここで、溶融混練の温度は、好ましくは１６０〜２４０℃であり、架橋を十分に進行させるためには混練時間を５〜２０分とることが好ましい。
【００５７】
３．用途
本発明の熱可塑性エラストマー組成物は、高温領域における圧縮永久歪み特性および耐油性に優れ、かつ柔軟性および成形性に優れるとともに、特にブルームアウトがないものであるので、ブロー成形法、押出成形法、射出成形法、熱成形法、弾性溶接（ｅｌａｓｔｏ−ｗｅｌｄｉｎｇ）法、圧縮成形法等により成形される次のような用途に用いることができる。
【００５８】
具体的な用途としては、自動車部品として、ライティングガスケット、３Ｄエクスチェンジブロークリーンエアダクト、フーロシールヒンジカバー、ベリーパン（ロボテックエクストゥルージョンガスケット）、カップホルダー、サイドブレーキグリップ、シフトノブカバー、シート調整ツマミ、ＩＰスキン、フラッパードアシール、ワイヤーハーネスグロメット、ラックアンドピニオンブーツ、サスペンションカバーブーツ（ストラットカバーブーツ）、ガラスガイド、インナーベルトラインシール、ルーフガイド、トランクリッドシール、モールデッドクォーターウィンドガスケット、コーナーモールディング、グラスエンキャプシュレーション（ロボテックエクストゥルージョン）、フードシール、グラスエンキャプシュレーション（射出成形）、グラスランチャンネル、セカンダリーシール等が挙げられる。また、工業部品として、高層ビルのカーテンウォールガスケット、窓枠シール、金属類／補強繊維類への接着、パーキングデッキシール、エキスパンションジョイント、地震対策用エキスパンションジョイント、住宅窓ドアシール（例えば共押出等）、住宅ドアシール、手すり表皮、歩行用マット（シート）、足ゴム、洗濯機排水ホース（ＰＰとの二色成形等）、洗濯機フタのシール、エアコンモーターマウント、排水管シール（ＰＰとの二色成形等）、ライザーチューブ、（ＰＶＣ等）パイプ継手パッキン、キャスターホイール、プリンタロール、ダクトホース、ワイヤー＆ケーブル、注射器シュリンジガスケット等が挙げられる。さらに、日用品・部品として、スピーカーサラウンド、ヘアブラシグリップ、かみそりグリップ、化粧品グリップ・フット、歯ブラシグリップ、日用品ブラシグリップ、ほうきの毛先、台所用品グリップ、計量スプーングリップ、枝切りバサミグリップ、ガラス耐熱容器フタ、園芸用品グリップ、ハサミグリップ、ステイプラーグリップ、コンピュータマウス、ゴルフバッグ部品、壁塗りコテグリップ、チェーンソーグリップ、スクリュードライバーグリップ、ハンマーグリップ、電気ドリルグリップ、研磨機グリップ、目覚まし時計等に好ましく使用できる。
【００５９】
さらに、例えば、ウェザーシールのような乗り物部品、カップ、カップリングディスクおよびダイヤフラムカップのようなブレーキ部品、およびそのカバー、恒速度継手およびラック伝達継手のようなブーツ、チューブ、シーリングガスケット、油圧または空気圧作動式装置の部品、Ｏリング、ピストン、弁、弁座、バルブガイドおよび他の弾性ポリマー系部品、または金属／プラスチック組み合わせ物質のような他の物質と組み合わされた弾性ポリマー、伝動ベルト等が挙げられる。
上記の中でも、人手に触れるまたは露出して可視される表皮材、とくに自動車（内・外装部材）用の表皮材の範疇に含まれる各種製品が本発明の用途として好ましい。
【実施例】
【００６０】
以下に、本発明を実施例および比較例によりさらに説明するが、本発明は下記例に制限されるものではない。なお、実施例・比較例で用いた試験片の製造方法、評価方法および原料は以下の通りである。
【００６１】
表１〜６に示す成分比（質量部）で各成分を容量３Ｌの加圧ニーダー型ミキサーに投入し、混練温度１８０℃、混練時間１０〜３０分で溶融混練をして、ペレット化した。次に、得られたペレットをプレス成形、押出成形および射出成形にて試験片を作成し、夫々の試験に供した。
【００６２】
評価方法
（１）比重：
ＪＩＳ  Ｋ  ７１１２に準拠し、試験片として１ｍｍ厚プレスシートを用いて測定を行った。
（２）硬度：
ＪＩＳ  Ｋ  ７２１５に準拠し、試験片として６．３ｍｍ厚プレスシートを用い、デュロメータ硬さ・タイプＡにて測定した。
（３）引張強さ、１００％モジュラス、伸び：
ＪＩＳ  Ｋ  ６３０１に準拠し、試験片として１ｍｍ厚プレスシートを３号ダンベル型に打抜いて使用した。引張速度は５００ｍｍ／分とした。
（４）圧縮永久歪み：
ＪＩＳ  Ｋ  ６２６２に準拠し、試験片として６．３ｍｍ厚さプレスシートを使用した。２５％変形の条件にて、１２０℃×２２時間で測定した。
（５）体積膨潤率（％）（耐油性評価）：
ＪＩＳ  Ｋ  ６２５８に準拠し、試験片として２ｍｍ厚プレスシート使用した。１２０℃×７２時間、ＩＲＭ＃９０３浸漬後の体積膨潤率を測定した。
（６）製造性：
ペレット製造工程での製造性を、次の基準で評価した。
○：まとまった混練物ができ、混練槽の汚染なく排出できる。
×：まとまった混練物ができない、および／または、混練槽を著しく汚染する。
（７）押出成形性（外観評価）：
４０ｍｍ押出機にて幅５０ｍｍ×厚さ０．５ｍｍの平板を２００〜２２０℃で押出成形し、成形品の表面外観や形状を観察し、次の基準で評価した。
○：成形品表面の鏡面性が良好であり、形状も安定し、ブツの発生もない。
×：成形品表面において、鏡面性が悪い、模様が発生する、エッジがきれいに出ない、ブツが目立つ、およびメヤニが発生するという不良の少なくとも１を有する。
（８）射出成形性（外観評価）：
１２０ｔ射出成形機で金型温度を３０℃とし、１３０ｍｍ×１３０ｍｍ×２ｍｍのシートを２００〜２２０℃で射出成形し、成形品の外観を目視により観察し、フローマーク、ヒケ、ブツ発生の有無を、次の基準で評価した。
○：成形品表面の鏡面性が良好であり、ブツの発生もない。
×：成形品表面にフローマークや材料の剥離等による模様が発生する。もしくはブツが目立つ。
（９）ブルームアウト（外観、耐傷付き性）：
１２０ｔ射出成形機で金型温度を３０℃とし、１３０ｍｍ×１３０ｍｍ×２ｍｍのシートを２００〜２２０℃で射出成形し、２３℃で３０日間放置後のシート表面を目視により観察し、次の基準で評価した。
◎：表面に目視できる粉吹きがない。また表面を爪で擦っても削れ物が発生しない。
○：表面に目視できる粉吹きがないが、表面に若干の曇りが見られる。
△：表面に曇りが見られ、表面を爪で擦ると削れ物が発生する。
×：明らかに目視できる粉吹きがあり、表面を爪で擦ると削れ物が発生する。
【００６３】
使用原料
（ａ）成分：
Ｎｏｒｄｅｌ  ＭＧ  ４７０８５（デュポン・ダウ・エラストマージャパン社製）：メタロセン系触媒を用いて気相重合法で合成されたエチレン・プロピレン・エチリデンノルボルネン共重合体ゴム（ＥＰＤＭ）、比重：０．８６、ムーニー粘度ＭＬ1+4（１２５℃）：８０（ＡＳＴＭ  Ｄ−１６４６）、エチレン含有量：６９．５％、ＥＮＢ含有量：４．５％、カーボンブラック量：３０ｐｈｒ
Ｎｏｒｄｅｌ  ＩＰ  ４７６０Ｐ（デュポン・ダウ・エラストマージャパン社製）：メタロセン系触媒を用いて溶液重合法で合成されたエチレン・プロピレン・エチリデンノルボルネン共重合体ゴム（ＥＰＤＭ）、比重：０．８８、ムーニー粘度ＭＬ1+4（１２５℃）：６０（ＡＳＴＭ  Ｄ−１６４６）、エチレン含有量：６７％、ＥＮＢ含有量：４．９％、カーボンブラック量：０ｐｈｒ、ＤＳＣによる結晶化度：１０重量％
Ｎｏｒｄｅｌ  ＩＰ  ４７７０Ｒ（デュポン・ダウ・エラストマージャパン社製）：メタロセン系触媒を用いて溶液重合法で合成されたエチレン・プロピレン・エチリデンノルボルネン共重合体ゴム（ＥＰＤＭ）、比重：０．８８、ムーニー粘度ＭＬ1+4（１２５℃）：７０（ＡＳＴＭ  Ｄ−１６４６）、エチレン含有量：７０％、ＥＮＢ含有量：４．９％、カーボンブラック量：０ｐｈｒ、ＤＳＣによる結晶化度：１３重量％
（ｂ）成分：
Ｎｏｖａｔｅｃ  ＢＣ８（日本ポリケム（株）製）：結晶性ポリプロピレンを主体としたプロピレンとエチレンとのブロック共重合体、密度：０.９０２ｇ／ｃｍ3、ＭＦＲ（２３０℃、２１．１８Ｎ荷重）：１．８ｇ／１０ｍｉｎ、融点１６０℃
（ｃ）成分：
Ｔａｃｋｉｒｏｌ  ２０１（田岡化学工業（株）製）：Ｃ8アルキルフェノールホルムアルデヒド樹脂、質量平均分子量：２，５００〜４，０００
（ｄ）成分：
無水塩化第一錫（昭和化工（株）製）
（ｄ）比較成分：
ハイパロン４０（デュポンエラストマー（株）製）：クロロスルホン化ポリエチレン、密度１．１８ｇ／ｃｍ3、塩素含有量３０％、硫黄含有量１．０％。
（ｅ）成分：
（ｅ−１）：
ＲＴ−２（（株）勝光山鉱業所製）：タルク、レーザー回折法（日機装（株）製のＭＴ３０００）による平均（体積基準）粒径３μｍ
（ｅ−２）：
Ｎｏ．８０（白石カルシウム（株）製）：乾式分級クレー、マイクロスキャンアナライザー法（測定機器：マイクロスキャンアナライザー、Ｑｕａｎｔａｃｈｒｏｍｅ  Ｃｏｒｐ社）による平均粒径０．６５μｍ
（ｅ）比較成分：
Ｎｓ４００（日東粉化工業（株）製）：炭酸カルシウム、平均粒径１．７μｍ
ＶＮ３（東ソー・シリカ（株）製）：二酸化ケイ素、嵩比重１３５ｇ／ｌ、一次粒子径１６ｎｍ
ＣＲ−９０（石原産業（株）製）：二酸化チタン、比重４、平均粒径０．２５μｍ
（ｆ）成分：
ＰＷ−９０（出光興産（株）製）：パラフィンオイル
（ｇ）成分：
酸化亜鉛２種（堺化学工業（株）製）
【００６４】
実施例１〜２７および比較例１〜２４
各実施例の成分比（質量部）および評価結果を表１〜３に、各比較例の成分比（質量部）および評価結果を表４〜６に示す。
【００６５】
【表１】
2009275213.tif 000004
【００６６】
【表２】
2009275213.tif 000005
【００６７】
【表３】
2009275213.tif 000006
【００６８】
【表４】
2009275213.tif 000007
【００６９】
【表５】
2009275213.tif 000008
【００７０】
【表６】
2009275213.tif 000009
【００７１】
表１〜３より明らかなように、本発明の熱可塑性エラストマー組成物は良好な特性を有していた（実施例１〜２７）。
一方、表４〜６に示すように、（ｂ）成分の配合量が本発明の下限値未満である比較例１〜２の組成物は、耐油性、製造性、成形性に劣り、上限値を超えた比較例３〜４の組成物は、圧縮永久歪み特性に劣る。また、（ｃ）成分の配合量が本発明の下限値未満である比較例５〜６の組成物は、圧縮永久歪み特性および耐油性に劣り、上限値を超えた比較例７〜８の組成物は、製造性および成形性に劣る。また、（ｄ）成分の配合量が本発明の下限値未満である比較例９〜１０の組成物は、圧縮永久歪み特性および耐油性に劣り、上限値を超えた比較例１１〜１２の組成物は、製造性、成形性およびブルームアウトの抑制効果が劣る。（ｄ）成分として、塩化錫以外のハロゲン供与体として働く成分（クロロスルホン化ポリエチレン）を使用した比較例１３〜１４の組成物は成形性およびブルームアウトの抑制効果が劣る。また、（ｅ）成分の配合量が本発明の下限値未満である比較例１５〜１６の組成物はブルームアウトの抑制効果が劣り、上限値を超えた比較例１７〜１８の組成物は引張特性、製造性、成形性およびブルームアウトの抑制効果が劣る。比較例１９〜２４の組成物は、（ｅ）成分として、タルク、クレー以外の無機充填剤を使用したものである。これらの組成物はブルームアウトの抑制効果が劣ったり、製造性が劣ったりと目的の効果が得られなかった。
【００７２】
実施例２８〜２９
実施例２および実施例３に示す各成分の配合割合の組成物（表皮材として）と、基材（芯材）としてタルク補強ポリプロピレン（ポリプロピレン１００質量部（Ｎｏｖａｔｅｃ  ＢＣ８（日本ポリケム（株）製）：結晶性ポリプロピレンを主体としたプロピレンとエチレンとのブロック共重合体、密度：０.９０２ｇ／ｃｍ3、ＭＦＲ（２３０℃、２１．１８Ｎ荷重）：１．８ｇ／１０分、融点１６０℃）、タルク（ＲＴ−２（（株）勝光山鉱業所製）２０質量部との溶融混練物）との共押出成形試験を行なった。
共押出成形条件は、以下の通りである。
表皮材の厚さを約４００μｍとし、芯部の厚さを約２ｍｍとして、２台の４０ｍｍ単軸押出機（ダイス２００℃、シリンダー１６０〜２００℃）から共押出を行った。
得られた積層体表皮部分のブルームアウトを上記実施例と同様（２３℃×３０日間）に評価したところ、いずれも◎評価であった。